(57)【特許請求の範囲】
【請求項１】
トリコット地の片面にループパイル層、カットパイル層若しくはパイル起毛層またはこれらパイル層の混在層が形成されており、その反対面の少なくとも一部には、下記式（１）及び（２）式を満足し、単糸デニールが３デニール以上であるフィラメントから構成されるマルチフィラメントヤーンによって形成されたループパイル層及び／又はループパイル起毛層からなる係合機能面が存在するトリコット地であって、該片面のループパイル層、カットパイル層若しくはパイル起毛層またはそれらの混在層を形成するマルチフィラメントヤーンと該反対面のループパイル層及び／又はパイル起毛層を形成するマルチフィラメントヤーンとが、それぞれ分離して編成されていることを特徴とする係合機能を有するトリコット地。
５≦（ＤＴ×ＤＥ／２）１／２      （１）
ＤＥ≦３５                      （２）
ただし、ＤＴはフィラメントの破断強度（ｇ／ｄ）を、ＤＥはフィラメントの破断伸度（％）を示す。
【請求項２】
請求項１に記載のトリコット地の係合機能面が座席基材に固定された係合素子群と係合されてなる乗り物用座席。
【発明の詳細な説明】
【０００１】
【産業上の利用分野】
本発明は、車両、船舶、航空機などの乗り物用の座席シート張り地、事務用椅子張り地、家庭用椅子張り地等の種々の座席シートの表皮材に適したトリコット地に関する。
【０００２】
【従来の技術】
従来から、車両用シート張り地、事務椅子張り地等の表皮材として、フックなどの係合素子群を有する基材本体と係合可能な布帛物が種々知られているが、従来の表皮材は、その裏面に不織布またはループ形状を有するトリコット地などをラミネートまたは縫合させることにより係合機能を持たせたものであった。
【０００３】
【発明が解決しようとする課題】
このような従来の椅子張り用表皮材は、成形性、使用感においてある程度の満足は得られるが、上記のように表皮材に対してループ機能を有する素材をラミネート加工などにより一体化する必要があり、表皮材のコスト高につながっていた。また、表皮材の裏面に不織布等をラミネートする前に、表皮材にクッション性を付与したり、縫製時の形態安定性を確保するために発泡ウレタン樹脂等をラミネートする場合もあり、工程が繁雑となるばかりでなく、さらなるコスト高につながっていた。
【０００４】
かかる積層構造を有する従来の表皮材は、異種素材で構成されているため、再資源化に際して各素材の分離分別作業が必要となり、簡易なリサイクルが困難であるため、シュレッダーダストとして埋め立て処分されているのが現状である。
【０００５】
本発明の目的は、上記したような従来の表皮材の欠点を解消することであり、表皮材として使用する生地にラミネート加工などの繁雑な加工を施す必要がなく、表面と該表面の反対面に係合素子群との係合力に優れた係合機能面を有するトリコット地を提供しようとするものである。さらに、本発明は、フック形状などの係合素子を有する面ファスナー部材との着脱の繰り返しや座席用表皮材として長期間使用しても、座席シート上で表皮材がずれにくく、かつ表皮材表面の意匠性も損なわない優れたトリコット地を提供することである。
【０００６】
【課題を解決するための手段】
即ち、本発明は、トリコット地の片面にループパイル層、カットパイル層若しくはパイル起毛層またはこれらパイル層の混在層が形成されており、その反対面の少なくとも一部には、下記式（１）及び（２）式を満足し、単糸デニールが３デニール以上であるフィラメントから構成されるマルチフィラメントヤーンによって形成されたループパイル層及び／又はループパイル起毛層からなる係合機能面が存在するトリコット地であって、該片面のループパイル層、カットパイル層若しくはパイル起毛層またはそれらの混在層を形成するマルチフィラメントヤーンと該反対面のループパイル層及び／又はパイル起毛層を形成するマルチフィラメントヤーンとが、それぞれ分離して編成されていることを特徴とする係合機能を有するトリコット地である。
５≦（ＤＴ×ＤＥ／２）１／２      （１）
ＤＥ≦３５                      （２）
ただし、ＤＴはフィラメントの破断強度（ｇ／ｄ）を、ＤＥはフィラメントの破断伸度（％）を示す。さらに、本発明は、上記トリコット地の係合機能面が座席基材に固定された係合素子群と係合されてなる乗り物用座席である。
【０００７】
【発明の実施の形態】
本発明のトリコット地は、例えば、車両用シート張り地や椅子張り地として使用するため、その表面は審美性やタッチに優れるものであることが要求され、そのためループパイル層、カットパイル層、パイル起毛層等のパイル層が夫々単独又は混在した状態のものとして形成させることが重要である。表面にこのようなパイル層を有さないものは、座席用シートに使用する表皮材としては単調過ぎて相応しくない。
本発明のトリコット地は、例えば、図１〜２の編組織図に示されるような基本構造を持つものである。図中、Ｆ部はトリコット表皮材の表面（意匠面）側であり、Ｂ部は、裏面（係合機能面）側であり、Ｍ部（Ｍ１部及びＭ２部）は中層部である。Ｍ部は編地に厚みを持たせるために形成させたり、あるときには、係合機能を持たせるための糸となり、また、あるときにはＦ部の糸やＢ部の糸を押さえる作用を有するものである。
本発明においては、トリコット地の表面及び裏面におけるパイルの形態をループパイルのまま残すか、ループパイルを剪毛してカットパイルとするか、起毛処理によりフェルト化するか、さらにこれらの混在とするかなど、好みや目的に応じてパイル形態を変更し、様々なバリエーションをとることが可能である。
【０００８】
本発明において、トリコット地表面にループパイル層、カットパイル層、パイル起毛層を形成させる手段は特に限定されない。具体的には、ループパイル層を形成させるためには、パイル糸編立時に左右トラバースを２〜７針分にし、パイル糸を起こしループパイル層とすることができる。カットパイル層は、該ループパイル層のパイル糸を剪毛することにより形成することができる。さらにパイル起毛層は、該ループパイル層のパイル糸を起毛（エメリー加工、起毛処理等）して生地をフエルト状に形成することにより得ることができる。
【０００９】
次に、トリコット地の表面の反対側（裏面）には、座席シート基材に固定された係合素子群との係合機能をもたせるため、ループパイル層および／またはパイル起毛層が存在していることが必要である。この場合、裏面全面に該ループパイル層やパイル起毛層が形成されていてもよいし、目的とする係合強力が達成できるのであれば、係合機能を有するパイル層が裏面の一部に形成された構造のものであっても差支えない。
裏面にループパイル層やパイル起毛層を形成させるためには、まず、当該層を構成する糸のランナーを大きくして表面がパイル状となるよう製編する。このとき、パイル状となる糸は、Ｍ部の糸であってもＢ部の糸であってもよい。
【００１０】
面ファスナーの係合素子群と十分に係合するためには、裏面（係合機能面）に使用するパイル糸は、フィラメントの破断強度（ｇ／ｄ）をＤＴとし、フィラメントの破断伸度（％）をＤＥとするとき、下記の（１）及び（２）の式を満足し、かつ単糸デニールが３デニール以上であるフィラメントからなるマルチフィラメントヤーンで構成されていることが重要である。
５≦（ＤＴ×ＤＥ／２）1/2         （１）
ＤＥ≦３５                        （２）
【００１１】
単糸デニールが３デニール未満では面ファスナーの係合素子群との係合において十分な係合強力が得られにくく、係合素子との繰り返し脱着中や起毛処理中にフィラメントが切断しすくなる。従って、このような不都合が顕著に現れなければ、マルチフィラメント中に３デニール未満の単糸デニールを有するフィラメントがある程度混在していても差支えない。また、単糸デニールが太すぎると係合素子との係合性が不良となるので、好ましくは２０デニール以下、より好ましくは１５デニール以下、さらに好ましくは１２デニール以下である。
上記（１）式が５未満の場合は、たとえフィラメント単糸デニールが３デニール以上であっても満足できる係合強力を期待することができない。また、上記  （２）式が３５を越える場合は、係合後に表皮材にかかる外部応力（ズリ応力、引張応力など）によりループを構成するフィラメントが伸張し、座席シート上で徐々に表皮材がずれて審美性が低下したり、表皮材を張り直すために着脱を繰り返すと係合性が低下してくるので好ましくない。
【００１２】
本発明において、裏面のループパイル層および／またはパイル起毛層を構成するマルチフィラメントヤーンのヤーンデニールは、起毛機の針によるパイル糸の掻出し易さや係合素子との係合性が良好となる点から２０〜４００デニール、特に２０〜２００デニールのものが好ましく使用される。
【００１３】
さらに、本発明においては、表面のループパイル層、カットパイル層またはパイル起毛層若しくはそれらの混在層を形成する糸と係合機能面のループパイル層及び／又はパイル起毛層を形成する糸がそれぞれ分離して編成されていることが重要である。
裏面（係合機能面）のパイル糸は面ファスナーの係合素子群と係合するが、剥離時あるいは係合後に様々な応力等がかかる。このように係合機能面のパイル糸に張力がかかった場合、該パイル糸が表面のパイル糸とつながっていると表面のパイルの配列状態に影響を与え、表皮材表面の意匠性に悪影響を及ぼす。
【００１４】
本発明のトリコット地は、トリコット編機を使用し、ゲージ数は２０〜３５ゲージとすることが好ましい。また、編立コース数は使用する糸の太さにもよるが５０〜９０コース／インチで編立てることが係合素子との係合性の点から好ましい。
【００１５】
本発明のトリコット地の裏面に形成された係合機能を有するパイル層は、種々の形状の係合素子との係合が可能ではあり、具体的な係合素子の形状としては、例えば、やじり形、２段やじり形、リブ月やじり形、鉤形、多段鉤形などがあがれられるが、トリコット地のループサイズやパイル糸のフィラメントとの係合性の観点から、やじり型、２段やじり型、リブ月やじり型などのやじり形状の係合素子が好ましい。かかる形状を有する係合素子としては、例えば、ＫＭファスナーレール（（株）クラレ製）が挙げられる。
また、係合素子のサイズは、高さ１〜３ｍｍ、やじり部の最大幅０．７〜２ｍｍ、素子密度４０〜３００個／ｃｍ2 が好ましい。
本発明のトリコット地は、係合素子を有する基材と係合させた場合、係合強力が１．３kg／cm2 （シェアー強力）以上、及び８００g/cm（ピール強力）以上という優れた係合性を有するため、係合後の使用中に表皮材に作用する種々の応力によっても表皮材がずれることなく、繰り返し着脱しても表面への影響がでないというメリットを有する。
【００１６】
【実施例】
以下、実施例により本発明を具体的に説明するが、本発明は何等これらに限定されるものではない。
なお、実施例中に記載した各物性は以下の方法により測定した値である。
［破断強力、破断伸度］
ＪＩＳ  Ｌ−１０１７に準拠して測定した。
［係合強力］
ＪＩＳ  Ｌ−３４１６に準拠して測定した。
面ファスナーのフック面としては、係合素子の形状が２段やじり形状で、係合素子密度４４個／ｃｍ2 、素子高さ約１．５ｍｍ、素子厚み約０．６ｍｍ、最大やじり幅１ｍｍのＫＭファスナーレールＸ６３２０−３（クラレ製）を使用した。
【００１７】
実施例１
２８ゲージトリコット編機を使用し、図１におけるＭ１部、Ｂ部のランナーを１３０、Ｍ２部のランナーを１５０とし、表１に示したフィラメント構成のポリエステルマルチフィラメントヤーンを使用し、図１に示した通りに編立した（経密度２８ウェール／インチ、緯密度７０コース／インチ）。
編立後、Ｍ２部に使用したパイル糸を起毛機により整えループ状（ループパイル層）とし、また、Ｆ部に使用したパイル糸を起毛機によりループ状にした後ループ先端を剪毛し立毛状（カットパイル層）とした。得られたトリコット地の係合性は表１に示したように優れた係合強力を持ち、また係合後の剥離操作において表面のパイル糸は何等影響を受けず、良好な表面外観を維持していた。
【００１８】
【表１】
0003675943.tif 000002
【００１９】
比較例１
２８ゲージトリコット編機を使用し、Ｍ１部及びＢ部のランナーを１３０、Ｍ２部のランナーを１５０とし、表１に示したフィラメント構成のポリエステルマルチフィラメントヤーンを使用し、図１に示した通りに編立した（経密度２８ウェール／インチ、緯密度７０コース／インチ）。
編立後、Ｍ２部に使用したパイル糸を起毛機により整えループ状（ループパイル層）とし、また、Ｆ部に使用したパイル糸を起毛機によりループ状にした後ループ先端を剪毛し立毛状（カットパイル層）とした。得られた生地の係合強力は表１に示したように係合強力が不十分であった。
【図面の簡単な説明】
【図１】本発明のトリコット地の一例を示す編組織図である。
【図２】本発明のトリコット地の別の一例を示す編組織図である。
【符号の説明】
１：表面側に使用するマルチフィラメントヤーン
２：中層部に使用するマルチフィラメントヤーン
３：中層部に使用し、係合機能面のパイル糸に使用するマルチフィラメントヤーン
４：裏面に使用するマルチフィラメントヤーン
【図１】
0003675943.tif 000003
【図２】
0003675943.tif 000004